(57)【要約】      （修正有）【課題】紫外線や熱あるいは肥料や農薬などの薬剤に対して良好な耐性を持ち、かつ、保温性、機械物性、防曇流滴性能を持続するポリオレフィン系農業用フィルムの提供。【解決手段】  ポリエチレン系樹脂を主成分とする樹脂成分からなる層（Ａ）、エチレン−酢酸ビニル共重合体を主成分とし熱可塑性を有するポリビニルアルコール系樹脂を含有してなる層（Ｂ）、エチレンー酢酸ビニル共重合体を主成分とする樹脂成分からなる層（Ｃ）が（Ａ）／（Ｂ）／（Ｃ）の順に積層されてなるポリオレフィン系農業用フィルムにおいて、層（Ａ）、層（Ｂ）、層（Ｃ）の少なくとも１層以上に、該フィルムを構成する樹脂成分１００重量部に対し、ヒンダードアミン系光安定剤が０．０２〜５重量部配合されてなり、さらに、該フィルムを構成する樹脂成分１００重量部に対してポリビニルアルコール系樹脂が、２〜２５重量部添加されてなるポリオレフィン系農業用フィルム。【選択図】なし【特許請求の範囲】
【請求項１】
密度が０．９０〜０．９３ｇ／ｃｍ３であり、メルトマスフローレイトが０．５〜７．０ｇ／１０分（１９０℃）であるポリエチレン系樹脂を主成分とする樹脂成分からなる層（Ａ）、酢酸ビニル含有量が５〜２０重量％であり、メルトマスフローレイトが０．５〜４．０ｇ／１０分（１９０℃）であるエチレン−酢酸ビニル共重合体を主成分とし熱可塑性を有するポリビニルアルコール系樹脂を含有してなる層（Ｂ）、酢酸ビニル含有量が３〜１５重量％であり、メルトマスフローレイトが０．５〜４．０ｇ／１０分（１９０℃）であるエチレンー酢酸ビニル共重合体を主成分とする樹脂成分からなる層（Ｃ）が（Ａ）／（Ｂ）／（Ｃ）の順に積層されてなるポリオレフィン系農業用フィルムにおいて、層（Ａ）、層（Ｂ）、層（Ｃ）の少なくとも１層以上に、該フィルムを構成する樹脂成分１００重量部に対し、ヒンダードアミン系光安定剤が０．０２〜５重量部配合されてなり、さらに、該フィルムを構成する樹脂成分１００重量部に対してポリビニルアルコール系樹脂が、２〜２５重量部添加されてなることを特徴とするポリオレフィン系農業用フィルム。
【請求項２】
ポリビニルアルコール系樹脂が、炭素数３〜３０のα−オレフィンの含有量が０．５〜２０モル％、酢酸ビニル成分のケン化度が６０〜９９．９モル％、重合度が５０〜５００００であるα−オレフィン−酢酸ビニル共重合体ケン化物であることを特徴とする請求項１記載の農業用フィルム。
【請求項３】
ヒンダードアミン系光安定剤が、下記式（１）で表されるピペリジン環構造を少なくとも２個以上有し、かつ平均分子量が１０００以上であることを特徴とする請求項１または２に記載のポリオレフィン系農業用フィルム。
【化１】
2006014704.tif 000009
【発明の詳細な説明】
【技術分野】
【０００１】
本発明は、ポリビニルアルコール系樹脂が含有されたポリオレフィン系農業用フィルムに関する。詳しくは、耐農薬性、保温性、防曇流滴性、機械強度に優れたポリオレフィン系農業用フィルムに関する。
更に詳しくは、農業用ハウスにおいて、長期間に亘り硫黄燻蒸を行う栽培方法の被覆フィルムとして使用される耐農薬性に優れたポリオレフィン系農業用フィルムに関する。
【背景技術】
【０００２】
一般に、農業用ハウスに展張されている被覆フィルムとしては、農業用ポリ塩化ビニル系フィルム（以下「農業用ＰＶＣ系フィルム」と略す）、農業用ポリオレフィン系フィルム（以下「農業用ＰＯ系フィルム」と略す）などが用いられている。
従来より広く使用されている農業用ＰＶＣ系フィルムは保温性、耐候性、透明性、作業性に優れている反面、使用後の焼却廃棄時に有毒ガスが発生することから、近年はその使用が減少している。
そこで、農業用ＰＶＣ系フィルムに替わるフィルムとして、最近農業用ＰＯ系フィルムの使用が急激に増加している。農業用ＰＯ系フィルムは、価格、加工性、機械強度ならびに廃棄処理の容易さなどが農業用ＰＶＣ系フィルムに比べ、多くの利点を有している。
しかし、農業用ＰＯ系フィルムは、農業用ＰＶＣ系フィルムに比較して、屋外使用において紫外線や熱などの劣化因子に対して脆弱な側面を有している。即ち、耐候性が劣るため、長期間に亘る屋外使用や使用条件の厳しい地域での屋外使用を可能にするために種々の検討がなされてきている。
【０００３】
農業用ＰＯ系フィルムの前記劣化因子に対する耐性を改善する方法として、例えば、安定剤としてヒンダードアミン系光安定剤を含有する農業用フィルムが開示されている。（特許文献１，２参照）
これにより紫外線等の劣化因子に対しては耐性を改善することができ、耐候性は向上するが、栽培施設内で肥料や農薬などの薬剤を使用する環境の場合には、上記方法ではフィルムの劣化を改善できず、長期間に亘ってフィルムを使用することができない。
更に、長期間に亘ってフィルムを使用する場合には、栽培施設内の保温性が必要となってくる。しかし、保温剤としてリチウム−アルミニウム複合水酸化物塩（特許文献２）やハイドロタルサイト類（特許文献３参照）などの無機系保温剤を使用している場合には、特に硫黄や塩素など、酸性物質から発生される成分を上記保温剤が吸着してしまうので、より一層、フィルムの劣化を促進させるという問題点があった。
なお、一般に保温性とは、昼間太陽熱を吸収して温度が上昇した大地から、夜間輻射熱を外部に散逸させぬよう、被覆フィルムがそれを吸収・反射して、ハウス内の温度（気温及び地温）を保持することである。
【０００４】
【特許文献１】特開５９−８６６４５号公報
【特許文献２】特開平７−３１２９９６号公報
【特許文献３】特開２０００−１０９６２３号公報
【発明の開示】
【発明が解決しようとする課題】
【０００５】
本発明は、農業用ＰＯ系フィルムにおいて、紫外線や熱などの劣化因子に対する耐性はもちろんのこと、肥料や農薬などの薬剤に対しても良好な耐性を持ち、かつ、高い保温性を保持し、機械物性に優れ、更に長期間に亘り良好な防曇流滴性能を持続する農業用フィルムを提供することにある。
【課題を解決するための手段】
【０００６】
請求項１記載の発明は、密度が０．９０〜０．９３ｇ／ｃｍ３であり、メルトマスフローレイトが０．５〜７．０ｇ／１０分（１９０℃）であるポリエチレン系樹脂を主成分とする樹脂成分からなる層（Ａ）、酢酸ビニル含有量が５〜２０重量％であり、メルトマスフローレイトが０．５〜４．０ｇ／１０分（１９０℃）であるエチレン−酢酸ビニル共重合体を主成分とし熱可塑性を有するポリビニルアルコール系樹脂を含有してなる層（Ｂ）、酢酸ビニル含有量が３〜１５重量％であり、メルトマスフローレイトが０．５〜４．０ｇ／１０分（１９０℃）であるエチレンー酢酸ビニル共重合体を主成分とする樹脂成分からなる層（Ｃ）が（Ａ）／（Ｂ）／（Ｃ）の順に積層されてなるポリオレフィン系農業用フィルムにおいて、層（Ａ）、層（Ｂ）、層（Ｃ）の少なくとも１層以上に、該フィルムを構成する樹脂成分１００重量部に対し、ヒンダードアミン系光安定剤が０．０２〜５重量部配合されてなり、さらに、該フィルムを構成する樹脂成分１００重量部に対してポリビニルアルコール系樹脂が、２〜２５重量部添加されてなることを特徴とするポリオレフィン系農業用フィルム。
【０００７】
請求項２記載の発明は、ポリビニルアルコール系樹脂が、炭素数３〜３０のα−オレフィンの含有量が０．５〜２０モル％、酢酸ビニル成分のケン化度が６０〜９９．９モル％、重合度が５０〜５００００であるα−オレフィン−酢酸ビニル共重合体ケン化物である請求項１記載のポリオレフィン系農業用フィルムである。
【０００８】
請求項３記載の発明は、ヒンダードアミン系光安定剤が、下記式（１）で表されるピペリジン環構造を少なくとも２個以上有し、かつ平均分子量が１０００以上であることを特徴とする請求項１または２に記載のポリオレフィン系農業用フィルム。
【０００９】
【化１】
2006014704.tif 000002
【００１０】
本発明の層（Ａ）に使用されるポリエチレン系樹脂としては、従来から農業用フィルムに使用されるものが使用される。具体的には、例えば、ポリエチレン樹脂、エチレン−α−オレフィン共重合体、エチレン−酢酸ビニル共重合体、ポリプロピレン樹脂、プロピレン−α−オレフィン共重合体、プロピレン−酢酸ビニル共重合体等が挙げられる。これらは単独で使用しても、２種以上併用しても良い。
【００１１】
上記ポリエチレン系樹脂の中でも、ポリエチレン樹脂（低密度ポリエチレン、中密度ポリエチレン、高密度ポリエチレン）、エチレン−α−オレフィン共重合体（α−オレフィンとしては、例えば、プロピレン、１−ブテン、４−メチル−１−ペンテン、１−ヘキセン、１−オクテン等が挙げられる）が好ましく、より好ましくはエチレン−α−オレフィン共重合体である。
【００１２】
層（Ａ）に用いられるポリエチレン系樹脂の密度は、０．９０〜０．９３ｇ／ｃｍ３であり、メルトマスフローレイトは０．５〜７．０ｇ／１０分（１９０℃）である。なお、本発明でいう密度とは、ＪＩＳ  Ｋ−７１１２「プラスチック−非発泡プラスチックの密度及び比重の測定方法」に準拠して測定された密度を意味し、また、本発明でいうメルトマスフローレイトとは、ＪＩＳ  Ｋ−７２１０「プラスチック−熱可塑性プラスチックのメルトマスフローレイト及びメルトボリュームフローレイトの試験方法」に準拠して測定されたメルトマスフローレイトを意味する。
【００１３】
上記ポリエチレン系樹脂の密度が０．９０ｇ／ｃｍ３未満であると得られる農業用フィルムの機械的強度が不十分となったり、フィルム同士がブロッキングを起こし、フィルムの原反ロールからの繰り出しが困難となる。逆に、密度が０．９３ｇ／ｃｍ３を超えると、得られる農業用フィルムの透明性が低下する。
【００１４】
上記ポリエチレン系樹脂のメルトマスフローレイトが０．５ｇ／１０分（１９０℃）未満であると、農業用フィルムの生産性（成膜安定）が阻害され、逆にメルトマスフローレイトが７．０ｇ／１０分（１９０℃）を超えると、得られる農業用フィルムの機械的強度が不十分となる。
【００１５】
層（Ｂ）に使用されるエチレン−酢酸ビニル共重合体中の酢酸ビニル含有量は５〜２０重量％であり、好ましい酢酸ビニル含有量は１０〜１５重量％である。
エチレン−酢酸ビニル共重合体中の酢酸ビニル含有量が５重量％未満であると、得られる農業用フィルムの柔軟性が不十分となり、逆に酢酸ビニル含有量が２０重量％を超えると、得られる農業用フィルムの機械的強度が低下する。
【００１６】
層（Ｂ）に使用されるエチレン−酢酸ビニル共重合体のメルトマスフローレイトは、０．５〜４．０ｇ／１０分（１９０℃）である。なお、本発明でいう密度とは、ＪＩＳ  Ｋ−７１１２「プラスチック−非発泡プラスチックの密度及び比重の測定方法」に準拠して測定された密度を意味し、また、本発明でいうメルトマスフローレイトとは、ＪＩＳ  Ｋ−７２１０「プラスチック−熱可塑性プラスチックのメルトマスフローレイト及びメルトボリュームフローレイトの試験方法」に準拠して測定されたメルトマスフローレイトを意味する。
エチレン−酢酸ビニル共重合体のメルトマスフローレイトが０．５ｇ／１０分（１９０℃）未満であると、農業用フィルムの生産性（成膜安定性）が阻害され、逆にメルトマスフローレイトが４．０ｇ／１０分（１９０℃）を超えると、得られる農業用フィルムの機械的強度が不十分となる。
【００１７】
層（Ｂ）に含まれるポリビニルアルコール系樹脂は、α−オレフィンと酢酸ビニルからなる共重合体のケン化物である。α−オレフィンの炭素数は３〜３０であり、好ましくは４〜１５である。α−オレフィンの含有量は０．５〜２０モル％であり、好ましくは５〜１５モル％、更に好ましくは７〜１０モル％である。α−オレフィンの含有量が０．５モル％より少ないと、フィルムの成形安定性が低下し、逆にα−オレフィンの含有量が２０モル％より多いと、耐農薬性が低下するほか、十分な保温性も発現されない。
上記ポリビニル系樹脂の酢酸ビニルのケン化度は６０〜９９．９モル％であり、好ましくは７０〜９５モル％、より好ましくは８０〜９０モル％である。酢酸ビニルのケン化度が６０モル％より少ないと、耐農薬性が低下するほか、十分な保温性も発現されない。
また、上記ポリビニル系樹脂の重合度は５０〜５００００であり、好ましくは２００〜１００００である。重合度が５０よりも小さいと、フィルムの成膜安定性が不十分となり、逆に、重合度が５００００よりも大きくてもフィルムの成形性が低下する。
【００１８】
層（Ｂ）中に含まれるポリビニルアルコール系樹脂の量は、本発明のフィルム全体の樹脂成分１００重量部に対して２〜２５重量部であり、好ましくは５〜２０重量部、より好ましくは７〜１５重量部である。ポリビニルアルコール系樹脂の含有量が３重量部未満の場合は、十分な保温性が発現されず、逆に、ポリビニルアルコール系樹脂の含有量が３０重量部を超えた場合は農業用フィルムの透明性が極度に悪化したり、またフィルムの成膜安定性が低下する。
また、層（Ｂ）中におけるポリビニルアルコール系樹脂の含有量は、エチレン−酢酸ビニル共重合体を主成分とする樹脂１００重量部に対して３５重量部以下が好ましい。３５重量部を超えると透明性が低下し易くなり好ましくない。
【００１９】
層（Ｃ）に使用されるエチレン−酢酸ビニル共重合体中の酢酸ビニル含有量は３〜１５重量％であり、好ましくは酢酸ビニル含有量が５〜１０重量％である。
エチレン−酢酸ビニル共重合体中の酢酸ビニル含有量が３重量％未満であると、得られる農業用フィルムの柔軟性が不十分となるほか、必要に応じて設けられる防曇塗膜（Ｄ）の密着性が低下する。逆に酢酸ビニル含有量が１５重量％を超えると、得られる農業用フィルムの機械的強度が低下するほか、フィルム同士がブロッキングを起こし、フィルムの原反ロールからの繰り出しが困難となる。
【００２０】
層（Ｃ）に使用されるエチレン−酢酸ビニル共重合体のメルトマスフローレイトは、０．５〜４．０ｇ／１０分（１９０℃）である。上記エチレン−酢酸ビニル共重合体のメルトマスフローレイトが０．５ｇ／１０分（１９０℃）未満であると、農業用フィルムの生産性（成膜安定性）が阻害され、逆にメルトマスフローレイトが４．０ｇ／１０分（１９０℃）を超えると、得られる農業用フィルムの機械的強度が不十分となる。
【００２１】
上記層（Ａ）、層（Ｂ）、層（Ｃ）中の少なくとも１層以上に、主成分となる樹脂成分１００重量部に対し、ヒンダードアミン系光安定剤が０．０２〜５重量部添加される。
上記ヒンダードアミン系光安定剤としては、従来公知の任意のものが使用され、具体的には、例えば、コハク酸ジメチル‐１‐（２‐ヒドロキシエチル）‐４‐ヒドロキシ‐２，２，６，６‐テトラメチルピペリジン重縮合物、テトラキス（２，２，６，６‐テトラメチル‐４‐ピペリジル）‐１，２，３，４‐ブタンテトラカルボキシレート、ポリ｛［６‐［（１，１，３，３‐テトラメチルブチル）アミノ］‐１，３，５‐トリアジン‐２，４‐ジイル］  ［（２，２，６，６‐テトラメチル‐４‐ピペリジル）イミノ］ヘキサメチレン［（２，２，６，６‐テトラメチル‐４‐ピペリジル）イミノ］｝、下記式（１）で表されるピペリジン環構造を有するヒンダードアミン化合物等が挙げられる。これらの内、下記式（１）で表されるピペリジン環構造を有するヒンダードアミン化合物が好適に用いられ、たとえば、下記式（２）で表される化合物が挙げられる。
【００２２】
【化２】
2006014704.tif 000003
【００２３】
【化３】
2006014704.tif 000004
（式中、ｎは１〜２０の整数を表し、Ｒ１は互いに独立しているが、少なくとも一つは、−Ｏ・基であり、それ以外は、水素原子、炭素数１〜８のアルキル基、ＯＨ基、ＣＨ２ＣＮ基、炭素数１〜１８のアルコキシ基、炭素数５〜１２のシクロアルコキシ基、炭素数３〜６のアルケニル基、非置換または１，２もしくは３個の炭素原子数１〜４のアルキル基によりフェニル環が置換された炭素数７〜９のフェニルアルキル基、あるいは、炭素数１〜８のアシル基を表し、Ｒ２はＲ１に対して定義された意味の内の一つを表し、Ｘは炭素数２〜１０のアルキレン基を表し、そしてＹは−Ｏ−基、または−ＮＨ−基を表す。）
上記ピペリジン環構造を２個以上有し、分子量が１０００以上であるヒンダードアミン化合物の市販品としては、ＴＩＮＵＶＩＮ  ＮＯＲ  ３７１（チバ・スペシャリティーケミカルズ社製）、アデカスタブ  ＬＡ−９００（旭電化社製）等があげられ、好適に用いられる。
【００２４】
上記ヒンダードアミン系光安定剤の添加量は主成分となる樹脂成分１００重量部に対し、０．０２〜５重量部である。ヒンダードアミン系光安定剤の含有量が０．０２重量部よりも少ない場合は、紫外線や熱などの劣化因子による耐性（耐候性）が低下し、逆に、ヒンダードアミン系光安定剤の含有量が５重量部よりも多い場合は、フィルムに着色が生じたり、また量の割りに添加の効果が認められず、経済的に不利である。
【００２５】
本発明のポリオレフィン系農業用フィルムは、上記層（Ａ）、層（Ｂ）、層（Ｃ）この順に積層されてなり、層（Ａ）が外側になるように展張される。
【００２６】
本発明のポリオレフィン系農業用フィルムには、必要に応じて物性を損なわない範囲において熱安定剤、酸化防止剤、紫外製吸収剤、防霧剤、滑剤、顔料等が添加されても良い。  上記熱安定剤としては、従来公知の任意のものが挙げられ、具体的には、カルボン酸の金属塩、フェノール系抗酸化剤、有機亜燐酸エステル等のキレーターが挙げられる。
上記酸化防止剤としては、従来公知の任意のものが挙げられ、通常は、上記熱安定剤としての効果を兼ね備えるものが多く、例えばカルボン酸の金属塩、フェノール系抗酸化剤、有機亜燐酸エステル等のキレーターが挙げられる。
【００２７】
上記紫外線吸収剤としては、従来公知の任意のものが挙げられ、例えば、ベンゾフェノン系、ベンゾトリアゾール系、サリチル酸エステル系、シアノアクリレート系等を単独あるいは２種以上を混合して使用することができる。具体的にはベンゾフェノン系紫外線吸収剤として、２，４‐ジヒドロキシベンゾフェノン、２‐ヒドロキシ‐４‐オクトキシベンゾフェノン、２‐ヒドロキシ‐４‐ドデシルオキシベンゾフェノン、２，２’‐ジヒドロキシ‐４‐メトキシベンゾフェノン、２，２’‐ヒドロキシ‐４，４’‐ジメトキシベンゾフェノン、２‐ヒドロキシ‐４‐メトキシ‐５‐スルホベンゾフェノン等、ベンゾトリアゾール系紫外線吸収剤として、２‐（２’‐ヒドロキシ‐５’‐ｔｅｒｔ‐ブチルフェニル）ベンゾトリアゾール、２‐（２’‐ヒドロキシ‐５’‐メチルフェニル）ベンゾトリアゾール、２‐（２’‐ヒドロキシ‐３’‐ｔｅｒｔ‐ブチル‐５‐メチルフェニル）‐５‐クロロベンゾトリアゾール、２‐（２’‐ヒドロキシ‐３’，５’‐ジ‐ｔｅｒｔ‐ブチルフェニル）‐５‐クロロベンゾトリアゾール、２‐（２’‐ヒドロキシ‐３’，５’‐ジ‐ｔｅｒｔ‐アミルフェニル）‐５‐クロロベンゾトリアゾール等が挙げられる。
【００２８】
上記防霧剤としては、従来公知の任意のものが挙げられ、例えば、シリコーン系、フッ素系等の界面活性剤が挙げられる。
上記滑剤としては、従来公知の任意のものが挙げられ、ステアリン酸アマイド等の飽和脂肪酸アマイド、エルカ酸アマイド、オレイン酸アマイド等の不飽和脂肪酸アマイド、エチレンビスステアリン酸アマイド等のビスアマイド等が挙げられる。
【００２９】
本発明のポリオレフィン系農業用フィルムは、上記層（Ａ）、層（Ｂ）、層（Ｃ）この順に積層されてなり、層（Ａ）が外側になるように農業用ハウス等に展張される。この際、その内面（層（Ｃ）側）に結露した水滴を流滴させるために必要に応じて防曇剤を練りこんだり、またその内面（層（Ｃ）側）に防曇性被膜形成させるのが好ましい。
上記ポリオレフィン系農業用フィルムに練りこむ防曇剤としては、従来公知の任意のものが挙げられ、多価アルコール脂肪酸エステルが好適に用いられる。具体的には、グリセリンステアリン酸エステル、ジグリセリンステアリン酸エステル、ポリグリセリンステアリン酸エステル、ソルビトールステアリン酸エステル等の多価アルコール飽和脂肪酸エステルあるいは、グリセリンオレイン酸エステル、ジグリセリンオレイン酸エステル等の多価アルコール不飽和脂肪酸エステル等を挙げることができる。
【００３０】
上記ポリオレフィン系農業用フィルムの層（Ｃ）側に形成される防曇性被膜としては、例えば、コロイダルシリカやコロイダルアルミナに代表される無機酸化ゾルのコーティング膜、無機酸化物ゾルと有機化合物（界面活性剤や樹脂など）などのコーティング膜、界面活性剤を主成分とする液のコーティング膜、親水性樹脂を主成分とする膜（例えば、ポリビニルアルコール、ポリエチレンオキサイド、多糖類、ポリアクリル酸などが挙げられる）などが挙げられる。これらの被膜を形成させる方法としては、例えば、グラビアコーターなどによるロールコート法、バーコード法、ディップコート法、スプレー法、はけ塗り法等が挙げられる。
【００３１】
本発明のポリオレフィン系農業用フィルムの製造方法としては、特に限定されず、従来公知の任意の方法が採用されてよく、例えば、多層インフレーション法、多層Ｔダイ法、多層ラミネート法、カレンダー法等が挙げられる。
上記農業用フィルムの厚さは、薄くなると機械的強度が低下し、逆に厚くなると裁断、接合、展張作業等が困難になり、取扱い性が低下するので、２０〜３００μｍが好ましく、より好ましくは５０〜２００μｍである。
【発明の効果】
【００３２】
本発明のポリオレフィン系農業用フィルムは、上述した内容であるので、機械的強度に優れ、紫外線、熱などの劣化因子による耐性はもちろんのこと、肥料や農薬などの薬剤に対しても良好な耐性を持ち、かつ高い保温性も保持でき、更に長期間に亘り好適に使用することのできる農業用フィルムである。さらに、ポリビニルアルコール系樹脂を特定化することにより保温効果をさらに向上させることができる。また、特定のヒンダードアミン系光安定剤を使用することによりさらに耐候性を向上させることができる。
【実施例】
【００３３】
以下に実施例を挙げて本発明の態様を更に詳しく説明するが、本発明はこれら実施例にのみ限定されるものではない。
〔農業用フィルムの製造〕
表１および２に示した樹脂を用い、表３、４に示す様な配合組成の３種の樹脂組成物を、各々別々の押出し機に投入して混練した後、層（Ａ）、層（Ｂ）および層（Ｃ）の順で、積層された、総厚味１５０μｍの３層積層体からなるポリオレフィン系農業用フィルムを得た。尚、層（Ａ）／層（Ｂ）層／（Ｃ）の厚さ比は１５／７０／１５である。
【００３４】
【表１】
2006014704.tif 000005
【００３５】
【表２】
2006014704.tif 000006
【００３６】
〔評価〕
上記で得られた農業用フィルムについて、破断点強度、引裂強度、促進耐候性、耐農薬性、保温性、ヘーズ値を下記の方法で評価し、結果を表３、４に示した。
（破断点強度）
ストログラフ（東洋精機製作所社製）を用い、ＪＩＳ  Ｋ  ６７８１に準拠して、農業用フィルムの破断点強度を測定し、下記判断基準により破断点強度を評価した。
◎・・・破断点強度が２４．５Ｎ以上であった。
○・・・破断点強度が２０．０Ｎ以上かつ２４．５Ｎ未満であった。
△・・・破断点強度が１４．７Ｎ以上かつ２０．０Ｎ未満であった。
×・・・破断点強度が１４．７Ｎ未満であった。
（引裂強度）
エルメンドルフ引裂強度測定機（東洋精機製作所社製）を用いてＪＩＳ  Ｋ  ７１２８に準拠して、農業用フィルムの引裂強度を測定し、下記判断基準により引裂強度を評価した。
◎・・・引裂強度が２０．０Ｎ以上であった。
○・・・引裂強度が１５．０Ｎ以上かつ２０．０Ｎ未満であった。
△・・・引裂強度が１０．０Ｎ以上かつ１５．０Ｎ未満であった。
×・・・引裂強度が１０．０Ｎ未満であった。
（促進耐候性）
サンシャインスーパーロングライフウェザーメーター（スガ試験株式会社製）を用い、ブラックパネル温度６３℃、水噴霧時間１２分／１時間の条件下にて、８００時間照射を行い、ＪＩＳ  Ｋ  ６７８１に準拠して、農業用フィルムの破断点伸度を測定し、下記判断基準により促進耐候性を評価した。
◎・・・破断点伸度が６００％以上であった。
○・・・破断点伸度が４００％以上かつ６００％未満であった。
△・・・破断点伸度が２００％以上かつ４００％未満であった。
×・・・破断点伸度が２００％未満であった。
（耐農薬性）
縦１５ｃｍ×横１５ｃｍに裁断した農業用フィルムを５ｗｔ％の亜硫酸水溶液に１日間浸漬した後、取り出して、紫外線ランプにより５０Ｗ／ｍ２の紫外線を２４時間照射した。この浸漬、紫外線照射サイクルを３回繰り返し行った後、ＪＩＳ  Ｋ  ６７８１「農業用ポリエチレンフィルム」に準拠して、繰り返し後の農業用フィルムの破断点伸度を測定し、下記の基準で耐薬品性を評価した。
◎・・・残存破断点伸度が５００％以上であった。
○・・・残存破断点伸度が３５０％以上かつ５００％未満であった。
△・・・残存破断点伸度が２００％以上かつ３５０％未満であった。
×・・・残存破断点伸度が２００％未満であった。
（保温性）
赤外線分光光度計（ＦＴ／ＩＲ−４１０、日本分光社製）を用いてフィルムの吸収スペクトルを測定し、各波長の吸収率により、地面から放射される分光放射発散度（１）を重み付けをして分光放射発散度（２）を算出し、分光放射発散度（１）と補正後の分光放射発散度（２）から下記の基準で保温性の評価を行った。
○・・・保温性が８０％以上であった。
△・・・保温性が５０％以上かつ８０％未満であった。
×・・・保温性が５０％未満であった。
（透明性）
作製直後のフィルムのヘーズ値を、ヘーズ測定器（ＮＤＨ２０００、日本電色工業社製）により測定し、下記基準により透明性を評価した。
○・・・ヘーズ値が１５％未満であった。
△・・・ヘーズ値が１５％以上かつ２５％未満であった。
×・・・ヘーズ値が２５％以上であった。
【００３７】
【表３】
2006014704.tif 000007
【００３８】
【表４】
2006014704.tif 000008